(57)【要約】      （修正有）【課題】ＣＯＰや転位クラスターが含まれず、ａｓ−ｇｒｏｗｎ状態では顕在化していないＯＳＦ核やＰV領域に存在する酸素析出核のような欠陥（酸化シリコンを含むｇｒｏｗｎ−ｉｎ欠陥）が消滅もしくは低減されているシリコンウェーハおよびその製造方法を提供する。【解決手段】（１）チョクラルスキー法によりシリコン単結晶インゴットを育成する工程と、前記インゴットからシリコンウェーハを切り出す工程と、前記ウェーハに対して、酸化性雰囲気中、１２５０℃以上で、１０秒以上のＲＴＰ処理を行う工程と、前記ＲＴＰ処理後のウェーハの表層部近傍の酸化シリコンを含むｇｒｏｗｎ−ｉｎ欠陥領域を除去する工程とを有するシリコンウェーハの製造方法。（２）この方法により製造されたシリコンウェーハ。このウェーハ表層部は前記ｇｒｏｗｎ−ｉｎ欠陥が消滅もしくは低減されており、半導体デバイスの特性不良などの悪影響を与えるおそれがない。【選択図】なし【特許請求の範囲】
【請求項１】
チョクラルスキー法によりシリコン単結晶インゴットを育成する育成工程と、
前記シリコン単結晶インゴットからシリコンウェーハを切り出す切り出し工程と、
前記シリコンウェーハに対して、酸化性雰囲気中で１２５０℃以上、１０秒以上のＲＴＰ処理を行う熱処理工程と、
前記ＲＴＰ処理後のウェーハの表層部近傍の酸化シリコンを含むｇｒｏｗｎ−ｉｎ欠陥領域を除去する工程と
を有することを特徴とするシリコンウェーハの製造方法。
【請求項２】
前記育成工程において、ＣＯＰおよび転位クラスターを含まないシリコン単結晶インゴットを育成することを特徴とする請求項１に記載のシリコンウェーハの製造方法。
【請求項３】
シリコンウェーハの厚み方向全域において、酸化シリコンを含むｇｒｏｗｎ−ｉｎ欠陥密度を１×１０6個／ｃｍ3以下に低減することを特徴とする請求項１または２に記載のシリコンウェーハの製造方法。
【請求項４】
シリコンウェーハの表面から深さ方向に１０μｍまでの範囲内において、酸化シリコンを含むｇｒｏｗｎ−ｉｎ欠陥密度を１×１０6個／ｃｍ3以下に低減することを特徴とする請求項１または２に記載のシリコンウェーハの製造方法。
【請求項５】
前記酸化性雰囲気中で行うＲＴＰ処理前のシリコンウェーハの格子間酸素濃度を８×１０17〜２０×１０17ａｔｏｍｓ／ｃｍ3とすることを特徴とする請求項１〜４のいずれかに記載のシリコンウェーハの製造方法。
【請求項６】
前記酸化性雰囲気中で行うＲＴＰ処理前のシリコンウェーハの格子間酸素濃度を８×１０17〜１４×１０17ａｔｏｍｓ／ｃｍ3とすることを特徴とする請求項１〜４のいずれかに記載のシリコンウェーハの製造方法。
【請求項７】
チョクラルスキー法により育成されたシリコン単結晶インゴットから切り出されたシリコンウェーハであって、
酸化シリコンを含むｇｒｏｗｎ−ｉｎ欠陥が低減されていることを特徴とするシリコンウェーハ。
【請求項８】
前記シリコン単結晶インゴットから切り出されたシリコンウェーハが、ＣＯＰおよび転位クラスターを含まないシリコンウェーハであることを特徴とする請求項７に記載のシリコンウェーハ。
【請求項９】
シリコンウェーハの厚み方向全域において、酸化シリコンを含むｇｒｏｗｎ−ｉｎ欠陥密度が１×１０6個／ｃｍ3以下であることを特徴とする請求項７または８に記載のシリコンウェーハ。
【請求項１０】
シリコンウェーハの表面から深さ方向に１０μｍまでの範囲内において、酸化シリコンを含むｇｒｏｗｎ−ｉｎ欠陥密度が１×１０6個／ｃｍ3以下であることを特徴とする請求項７または８に記載のシリコンウェーハ。
【請求項１１】
シリコンウェーハの格子間酸素濃度が８×１０17〜２０×１０17ａｔｏｍｓ／ｃｍ3であることを特徴とする請求項７〜１０いずれかに記載のシリコンウェーハ。
【請求項１２】
シリコンウェーハの格子間酸素濃度が８×１０17〜１４×１０17ａｔｏｍｓ／ｃｍ3であることを特徴とする請求項７〜１０いずれかに記載のシリコンウェーハ。
【請求項１３】
シリコンウェーハのバルク部に酸素析出物が形成されていることを特徴とする請求項７〜１２のいずれかに記載のシリコンウェーハ。
【発明の詳細な説明】
【技術分野】
【０００１】
本発明は、チョクラルスキー法によって育成され、半導体デバイスの基板等に好適に使用されるシリコンウェーハおよびその製造方法に関する。
【背景技術】
【０００２】
半導体デバイスの基板として用いられるシリコンウェーハは、一般にチョクラルスキー法（以下、「ＣＺ法」という）により育成されたシリコン単結晶インゴットから切り出され、研磨等の工程を経て製造される。ＣＺ法は、石英るつぼ内の溶融したシリコンに種結晶を浸漬させて引き上げ、単結晶を育成する方法であるが、この方法により育成された結晶には、通常、ｇｒｏｗｎ−ｉｎ欠陥と称される結晶欠陥が発生する。
【０００３】
図１は、引き上げられた単結晶の縦断面図で、欠陥分布とＶ／Ｇの関係の一例を模式的に示す図である。Ｖはシリコン単結晶の引き上げ速度であり、Ｇは引き上げ直後の単結晶内の成長方向の温度勾配である。前記の温度勾配ＧはＣＺ炉のホットゾーン構造の熱的特性により概ね一定とみなされるので、引き上げ速度Ｖを調整することによりＶ／Ｇを制御することができる。なお、この図は、Ｖ／Ｇを徐々に低下させつつ成長させた単結晶を、結晶の中心軸に沿って切断し、その断面にＣｕを付着させ、熱処理後Ｘ線トポグラフ法で観察した結果を模式的に示した図である（後に示す図２、図４も同様の手法で作成した）。
【０００４】
図１において、ＣＯＰ（Ｃｒｙｓｔａｌ  Ｏｒｉｇｉｎａｔｅｄ  Ｐａｒｔｉｃｌｅ）は、単結晶育成時に結晶格子を構成すべき原子の欠けた空孔の凝集体（微小ボイド）であり、転位クラスターは格子間に過剰に取り込まれた格子間シリコンの凝集体である。ウェーハ表面を熱酸化する際に表面近傍に存在するＣＯＰが酸化膜に取り込まれれば、半導体素子のＧＯＩ（Ｇａｔｅ  Ｏｘｉｄｅ  Ｉｎｔｅｇｒｉｔｙ）特性を劣化させ、また、転位クラスターもデバイスの特性不良の原因となるなど、いずれもデバイス特性に悪影響を与える。そのため、これらｇｒｏｗｎ−ｉｎ欠陥が含まれないシリコンウェーハを得るための研究開発がなされてきた。
【０００５】
図１に示すように、Ｖ／Ｇが大きい（引き上げ速度が速い）場合は空孔が過剰となってＣＯＰが単結晶内に導入され、Ｖ／Ｇが小さい（引き上げ速度が遅い）場合は格子間シリコンが過剰となって転位クラスターが発生し易くなる。シリコン単結晶の育成においては、生産性向上の効果があることなどから、通常は引き上げ速度を速めてＶ／Ｇを大きくするので、引き上げられた単結晶から得られるウェーハにはＣＯＰが含まれることとなる。
【０００６】
このように単結晶育成時に導入されるＣＯＰを除去するために、例えば、特許文献１では、格子間酸素濃度が低い（７．０×１０17ａｔｏｍｓ／ｃｍ3以下）ＣＺシリコンインゴットから切り出したウェーハを酸素雰囲気中でアニールすることで、ＣＯＰを消滅させることができるシリコンウェーハの製造方法が提案されている。この方法では、シリコンインゴットに中性子を照射してシリコン原子の一部をリンに変換させることで抵抗率を均一とするなどの処置を講じているので、得られるウェーハは、絶縁型バイポーラトランジスタ（ＩＧＢＴ）の基板として好適に用いることができるとされている。
【０００７】
また、特許文献２には、酸素濃度が７×１０17ａｔｏｍｓ／ｃｍ3未満のウェーハを使用して、酸素含有雰囲気下で、ＣＯＰ表面の酸化物皮膜と平衡である酸素濃度が格子間に溶解した酸素原子の濃度を超えるように選択した温度まで急速に昇温し、所定時間保持した後、冷却する熱処理を行う方法が開示されている。これにより、ＣＯＰ表面の酸化物皮膜は結晶格子内への酸素原子の拡散により消滅し、その消滅後に、ＣＯＰが空孔もしくは格子間シリコン原子の拡散により消散する。ウェーハ表面での酸素の外方拡散によるのではなく、格子間酸素が不飽和になるような高温下での酸素原子の拡散によりＣＯＰ表面の酸化物皮膜を消滅させるので、ウェーハ厚さの少なくとも５０％を越えてＣＯＰを消滅させ得るとしている。
【０００８】
しかし、特許文献２に記載の熱処理方法では、酸化熱処理によってウェーハの内部（バルク部）までＣＯＰを完全に消滅させるのは困難であり、その熱処理に長時間を要し製造コストの上昇を招く問題がある。また、非常に低酸素濃度のウェーハを使用しなければならず、機械的強度が低く、高温の酸化熱処理時にウェーハにスリップ転位などが発生するという問題もある。
【０００９】
近年におけるデバイスの微細化、高性能化に伴い、ウェーハのデバイス活性領域に極微小のＣＯＰが存在しても、ゲート酸化膜の絶縁性（ゲート耐圧）を低下させる等、デバイス特性に悪影響を及ぼすことが明らかになってきた。そこで、ウェーハ内のＣＯＰを完全に消滅させる必要がある。
【００１０】
前掲の特許文献２に記載の方法において、ＣＯＰを完全に消滅させるためには、（ａ）酸素濃度を７×１０17ａｔｏｍｓ／ｃｍ3未満に低減させる、（ｂ）熱処理温度を高くする、（ｃ）熱処理時間を長くする、の何れか、またはこれらのうちの複数の手段を組み合わせる必要があるが、低酸素結晶の引き上げ、高温熱処理、長時間熱処理の何れも製造コストの増大につながる。前掲の特許文献１に記載されるシリコンウェーハの製造方法においても、格子間酸素濃度が７×１０17ａｔｏｍｓ／ｃｍ3以下のシリコンインゴットを素材として用いるので、製造コストの増大は免れない。
【００１１】
この問題は、ウェーハの表層部からバルク部全体にわたってＣＯＰおよび転位クラスターが含まれないパーフェクト領域（無欠陥領域）からなるウェーハを使用すれば解決できる。このようなウェーハは、ＣＯＰおよび転位クラスターが含まれない、全体が無欠陥領域からなる単結晶を引き上げ、この単結晶から切り出して加工することにより得ることができる。
【００１２】
このようなＣＯＰおよび転位クラスターが含まれない、全体が無欠陥領域からなる単結晶は、シリコン単結晶の引き上げ速度Ｖと引き上げ直後の単結晶内の成長方向の温度勾配Ｇとの比（Ｖ／Ｇ）を適正に制御して結晶引き上げを行うことにより製造されている。すなわち、前記図１において、単結晶の引き上げ速度を調整して、Ｖ／ＧをＡの位置に相当する値からＢの位置に相当する値の間に入るように制御することにより、ＣＯＰや転位クラスターの結晶内への導入を排除することができる。
【００１３】
図２は、引き上げられたシリコン単結晶の横断面を模式的に例示した図である。Ｖ／Ｇを、図１に記したＣの位置に相当する値に制御して育成された単結晶から切り出されたウェーハを示したものである。図２に示すように、ウェーハの中心部にＯＳＦ領域があり、その外側にＰV領域およびＰI領域が順に存在している。
【００１４】
これらの領域は、空孔の凝集体であるＣＯＰと格子間シリコンの凝集体である転位クラスターの間に挟まれた領域であり、空孔の数と格子間シリコンの数がバランスして合体消滅し易い無欠陥領域とされている。ＰV領域は空孔の凝集体であるＣＯＰに近く、空孔型点欠陥が優勢な無欠陥領域であり、ＰI領域は転位クラスターに隣接し、格子間シリコン型点欠陥が優勢な無欠陥領域である。
【００１５】
しかしながら、このように、ＣＯＰおよび転位クラスターを含まない無欠陥領域からなるウェーハであっても、完全な無欠陥ウェーハというわけではない。ＯＳＦ領域は、無欠陥領域でもＣＯＰが発生する領域に隣接しており、ａｓ−ｇｒｏｗｎ状態で板状酸素析出物（ＯＳＦ核）を含んでいる。そのため、高温（一般的には１０００℃から１２００℃）で熱酸化処理した場合にＯＳＦ核がＯＳＦ（Ｏｘｉｄａｔｉｏｎ  Ｉｎｄｕｃｅｄ  Ｓｔａｃｋｉｎｇ  Ｆａｕｌｔ）として顕在化してしまう。また、ＰV領域は、ａｓ−ｇｒｏｗｎ状態で酸素析出核を含んでおり、低温および高温（例えば、８００℃と１０００℃）の２段階の熱処理を施した場合に酸素析出物が発生し易い。なお、ＰI領域は、ａｓ−ｇｒｏｗｎ状態でほとんど酸素析出核を含んでおらず、熱処理を施しても酸素析出物が発生し難い領域である。
【００１６】
前記のＯＳＦ領域およびＰV領域に存在する欠陥は、特定の条件で熱処理等を受けた場合に発生する欠陥であるが、前述の極微小のＣＯＰだけではなく、ａｓ−ｇｒｏｗｎ状態では顕れていないＯＳＦ領域やＰV領域に存在する欠陥がデバイスの歩留りに与える影響が無視できなくなってきている。例えば、前記の高温で熱酸化した場合に発生するＯＳＦがウェーハの表面に生成し、成長した場合には、リーク電流の原因になりデバイス特性を劣化させることはよく知られている。また、ＰV領域に含まれている酸素析出核がデバイスの製造プロセスでの熱処理過程で酸素析出物を生成し、デバイスを構成する素子の活性層に残ってしまうと、デバイスにリーク電流が発生するおそれがある。
【先行技術文献】
【特許文献】
【００１７】
【特許文献１】特開２００６−３４４８２３号公報
【特許文献２】特開２００３−２９７８４０号公報
【発明の概要】
【発明が解決しようとする課題】
【００１８】
本発明は、ＣＯＰや転位クラスターが含まれないことは勿論、ａｓ−ｇｒｏｗｎ状態では顕在化していない、ＯＳＦ領域に存在する板状酸素析出物（ＯＳＦ核）やＰV領域に存在する酸素析出核のようないわば潜在的な欠陥も消滅もしくは低減されているシリコンウェーハ、およびその製造方法を提供することを目的とする。
【課題を解決するための手段】
【００１９】
上記の目的を達成するために、本発明者らは、まず、ＯＳＦ領域に存在する板状酸素析出物（ＯＳＦ核）やＰV領域に存在する酸素析出核（すなわち、デバイス製造プロセスでの熱処理過程等で顕在化し、デバイスの特性に悪影響を及ぼすおそれのある欠陥）の存否を評価する方法について検討した。その結果、ａｓ−ｇｒｏｗｎ状態のシリコンウェーハに対して反応性イオンエッチング（Ｒｅａｃｔｉｖｅ  Ｉｏｎ  Ｅｔｃｈｉｎｇ：ＲＩＥ）を施すことにより、ＯＳＦ領域に存在する板状の酸素析出物（ＯＳＦ核）とＰV領域に存在する酸素析出核がエッチング面上の突起として顕在化することが判明した。この反応性イオンエッチングによりウェーハ表面に顕在化する欠陥を、以下「酸化シリコンを含むｇｒｏｗｎ−ｉｎ欠陥」という。
【００２０】
なお、反応性イオンエッチングとは、ガスを使い、高周波放電等により作り出したプラズマをウェーハ表面に導いて反応させ、揮発性の物質を生成させて除去するドライエッチングの一種である。ウェーハを負の電位にしておくので、プラズマ中のイオンがウェーハ表面に衝突して原子を飛ばす作用も付加される。対酸化物（シリコン酸化物）選択比の大きいハロゲン系（Ｂｒ、Ｃｌ、Ｆ）ガスを含むガスを用いると、シリコンが選択的にエッチングされ、酸化物が円錐状エッチング残渣としてウェーハ表面に露出するので、結晶欠陥として検出することができる。
【００２１】
そこで、この酸化シリコンを含むｇｒｏｗｎ−ｉｎ欠陥、すなわち、ＯＳＦ領域の板状酸素析出物（ＯＳＦ核）およびＰV領域の酸素析出核が存在するシリコンウェーハに、酸素雰囲気下で急速昇降温熱処理、すなわち、ＲＴＰ（Ｒａｐｉｄ  Ｔｈｅｒｍａｌ  Ｐｒｏｃｅｓｓｉｎｇ）処理（以下、「ＲＴＰ処理」という）を施すことにより、酸化シリコンを含むｇｒｏｗｎ−ｉｎ欠陥を消滅させることを試みた。前記の板状酸素析出物（ＯＳＦ核）や酸素析出核はシリコンの酸化物を形成して存在しており、酸化性雰囲気中で高温加熱することにより当該酸化物のシリコンへの溶解（固溶）を促進させ得ると考えられたからである。
【００２２】
ＲＴＰ処理を施すことで昇温・降温に要する時間を大幅に短縮できるとともに、シリコンウェーハに加わる全熱量を低減することができる。検討に際しては、ハロゲンランプにより加熱する方式のランプアニール炉を使用した。
【００２３】
検討の結果、酸化性雰囲気中、１２５０℃以上でＲＴＰ処理を行うことによって、ＯＳＦ領域に存在する板状酸素析出物（ＯＳＦ核）や、ＰV領域に存在する酸素析出核のような欠陥をウェーハ内部まで消滅できることが判明した。しかしながら、ＲＴＰ処理後のウェーハの表面近傍には酸化シリコンを含むｇｒｏｗｎ−ｉｎ欠陥が残存していることが判明した。
【００２４】
本発明は、このような検討結果に基づきなされたもので、下記（１）のシリコンウェーハの製造方法、およびその方法により製造された下記（２）のシリコンウェーハを要旨とする。
【００２５】
（１）ＣＺ法によりシリコン単結晶インゴットを育成する育成工程と、前記シリコン単結晶インゴットからシリコンウェーハを切り出す切り出し工程と、前記シリコンウェーハに対して、酸化性雰囲気中で１２５０℃以上、１０秒以上のＲＴＰ処理を行う熱処理工程と、前記ＲＴＰ処理後のウェーハ表層部近傍の酸化シリコンを含むｇｒｏｗｎ−ｉｎ欠陥領域を除去する工程とを有することを特徴とするシリコンウェーハの製造方法。
【００２６】
本発明のシリコンウェーハの製造方法において、育成工程でＣＯＰおよび転位クラスターを含まない無欠陥領域からなるシリコン単結晶インゴットを育成することとすれば、反応性イオンエッチングによりウェーハ表面に顕在化する酸化シリコンを含むｇｒｏｗｎ−ｉｎ欠陥を含めて結晶欠陥の極めて少ないウェーハを安定して製造することができる。
【００２７】
本発明のシリコンウェーハの製造方法において、シリコンウェーハの厚み方向全域で、酸化シリコンを含むｇｒｏｗｎ−ｉｎ欠陥密度を１×１０6個／ｃｍ3以下に低減することが望ましい。また、ウェーハの厚み方向全域ではなく、通常、デバイス活性領域として使われる、ウェーハの表面から深さ方向に１０μｍまでの範囲内において前記酸化シリコンを含むｇｒｏｗｎ−ｉｎ欠陥密度を１×１０6個／ｃｍ3以下に低減することとしてもよい。
【００２８】
本発明のシリコンウェーハの製造方法において、酸化性雰囲気中で行うＲＴＰ処理前のシリコンウェーハの格子間酸素濃度を８×１０17〜２０×１０17ａｔｏｍｓ／ｃｍ3とすれば、酸化シリコンを含むｇｒｏｗｎ−ｉｎ欠陥を低減させることができるとともに、ウェーハそのものの機械的強度の向上が図れ、スリップ転位などの発生を防止することができる。特に、前記の格子間酸素濃度を８×１０17〜１４×１０17ａｔｏｍｓ／ｃｍ3とすれば、酸化シリコンを含むｇｒｏｗｎ−ｉｎ欠陥を確実に低減させることができるので、より望ましい。なお、本発明で規定する「酸素濃度」とは、ＡＳＴＭ  Ｆ−１２１（１９７９）に規定されたフーリエ変換赤外分光光度法による測定値である。
【００２９】
（２）ＣＺ法により育成されたシリコン単結晶インゴットから切り出されたシリコンウェーハであって、酸化シリコンを含むｇｒｏｗｎ−ｉｎ欠陥が低減されていることを特徴とするシリコンウェーハ。
【００３０】
前記シリコン単結晶インゴットから切り出されたシリコンウェーハがＣＯＰおよび転位クラスターを含まない無欠陥領域からなるシリコンウェーハであれば、本発明のシリコンウェーハは酸化シリコンを含むｇｒｏｗｎ−ｉｎ欠陥を含めて結晶欠陥の極めて少ないウェーハであり、望ましい。
【００３１】
本発明のシリコンウェーハが、シリコンウェーハの厚み方向全域で、酸化シリコンを含むｇｒｏｗｎ−ｉｎ欠陥密度が１×１０6個／ｃｍ3以下であれば、ウェーハ表面からの深さに関係なく、当該ｇｒｏｗｎ−ｉｎ欠陥のデバイス特性に及ぼす悪影響は少ない。また、ウェーハの厚み方向全域ではなく、ウェーハの表面から深さ方向に１０μｍまでの範囲内において前記酸化シリコンを含むｇｒｏｗｎ−ｉｎ欠陥密度が１×１０6個／ｃｍ3以下であれば、通常、デバイス活性領域として使われる深さ範囲において前記ｇｒｏｗｎ−ｉｎ欠陥によるデバイス特性への悪影響を少なくできる。
【００３２】
本発明のシリコンウェーハが、格子間酸素濃度が８×１０17〜２０×１０17ａｔｏｍｓ／ｃｍ3のウェーハであれば、酸化シリコンを含むｇｒｏｗｎ−ｉｎ欠陥が少なく、かつウェーハの機械的強度に優れる。特に、酸素濃度が８×１０17〜１４×１０17ａｔｏｍｓ／ｃｍ3であれば、前記ｇｒｏｗｎ−ｉｎ欠陥が残存している懸念はなく確実に低減しているので、より望ましい。
【００３３】
なお、本発明のシリコンウェーハは、ウェーハ厚み方向全域で酸化シリコンを含むｇｒｏｗｎ−ｉｎ欠陥が消滅されたウェーハであるものの、十分な酸素濃度を有しているため、デバイス工程においてＤＺ−ＩＧ処理が施された場合には、ウェーハ表層部に無欠陥領域が形成され、バルク部にはゲッタリングサイトとして機能するＢＭＤが形成されることになる。
【発明の効果】
【００３４】
本発明のシリコンウェーハの製造方法によれば、ＣＯＰや転位クラスターが含まれず、特に、ａｓ−ｇｒｏｗｎ状態では顕在化していないＯＳＦ領域に存在する板状酸素析出物（ＯＳＦ核）やＰV領域に存在する酸素析出核のような酸化シリコンを含むｇｒｏｗｎ−ｉｎ欠陥が消滅もしくは低減されたシリコンウェーハを製造することができる。
【００３５】
本発明のシリコンウェーハは、酸化シリコンを含むｇｒｏｗｎ−ｉｎ欠陥が消滅もしくは低減されているウェーハであり、前記本発明の製造方法により製造することができる。このシリコンウェーハは、半導体デバイスの基板として使用した場合にデバイスの特性不良などの悪影響を与えるおそれがなく、デバイスの基板等に好適である。
【図面の簡単な説明】
【００３６】
【図１】引き上げられたシリコン単結晶における欠陥分布とＶ／Ｇの関係の一例を模式的に示す縦断面図である。
【図２】引き上げられたシリコン単結晶の横断面を模式的に例示した図である。
【図３】本発明のシリコンウェーハの製造に用いるシリコン単結晶の育成に適した引き上げ装置の要部の概略構成例を模式的に示す図である。
【図４】引き上げ直後のシリコン単結晶内の成長方向の温度勾配が、結晶中心部よりも結晶外周部で小さくなるようなホットゾーン構造をもつ引き上げ装置により引き上げた単結晶の縦断面図で、欠陥分布とＶ／Ｇの関係を模式的に例示する図である。
【図５】酸化性雰囲気中でＲＴＰ処理を行ったのち室温まで冷却したシリコンウェーハについて、表面から深さ方向における酸素の濃度分布を模式的に示す図である。
【発明を実施するための形態】
【００３７】
本発明のシリコンウェーハの製造方法は、ＣＺ法によりシリコン単結晶インゴットを育成する育成工程と、前記シリコン単結晶インゴットからシリコンウェーハを切り出す切り出し工程と、前記シリコンウェーハに対して、酸化性雰囲気中で１２５０℃以上、１０秒以上のＲＴＰ処理を行う熱処理工程と、前記ＲＴＰ処理後のウェーハ表層部近傍の酸化シリコンを含むｇｒｏｗｎ−ｉｎ欠陥領域を除去する工程とを有することを特徴とする方法である。以下、各工程について詳細に説明する。
【００３８】
（ａ）シリコン単結晶インゴットの育成工程
ＣＺ法によりシリコン単結晶インゴットを育成する工程である。育成においては、引き上げ直後の単結晶の成長方向における温度勾配を適正に制御できるように構成されたホットゾーン構造を備えた単結晶引き上げ装置を用いることが望ましい。
【００３９】
図３は、本発明のシリコンウェーハの製造に用いるシリコン単結晶の育成に適した引き上げ装置の要部の概略構成例を模式的に示す図である。図示するように、引き上げ装置は、チャンバー１と、チャンバー１の底部中央を貫通して垂直上向きに設けられた昇降および回転可能な支持軸２と、支持軸２の上端部に固定されたグラファイトサセプタ３およびその内側に収容された石英るつぼ４と、グラファイトサセプタ３の周囲に設けられたヒーター５および断熱材６を有しており、石英るつぼ４の中心軸上には、種結晶を保持するシードチャック７と、シードチャック７を吊り下げ、引き上げるための引き上げワイヤー８が取り付けられている。さらに、ヒーター５および石英るつぼ４からの輻射熱によるシリコン単結晶インゴット９の加熱を防止するとともに、シリコン融液１０の温度変動を抑制するための熱遮蔽部材１１が設けられている。
【００４０】
チャンバー１の上部には、Ａｒガスをチャンバー１内に導入するためのガス導入口１２が設けられ、底部にはＡｒガスを排出するためのガス排出口１３が設けられている。
【００４１】
このように構成された引き上げ装置を用いて、まず、石英るつぼ４内にシリコン原料を投入し、Ａｒガス雰囲気中で加熱してシリコン融液１０を形成する。次にシードチャック７に保持された種結晶をシリコン融液１０に浸漬させ、種結晶および石英るつぼ４を回転させながら種結晶を徐々に引き上げて単結晶を成長させる。引き上げに際しては、引き上げ速度と引き上げ直後の単結晶の成長方向における温度勾配の比を適正に制御する。これにより、本発明のシリコンウェーハの製造に用いるシリコン単結晶インゴット９を育成することができる。
【００４２】
この育成工程において、ＣＯＰおよび転位クラスターを含まないシリコン単結晶インゴットを育成することとすれば、無欠陥領域からなる単結晶を素材として用いることになるので、結晶欠陥の極めて少ないウェーハを製造することができる。
【００４３】
ＣＯＰおよび転位クラスターを含まない無欠陥領域からなるシリコン単結晶インゴットは、単結晶の育成工程において、グラファイトサセプタ３、ヒーター５、断熱材６、さらに熱遮蔽部材１１が配置されたホットゾーンの構造を改良して、引き上げ直後の単結晶の成長方向における温度勾配Ｇの径方向分布を調整することができる引き上げ装置により製造することができる。
【００４４】
通常は、引き上げ直後の単結晶は表面からの熱拡散により冷却されるので、引き上げ直後の単結晶内の成長方向の温度勾配Ｇは、外周部で大きく、中心部で小さい。これに対し、ホットゾーン構造を改良して、前記温度勾配Ｇが、結晶中心部よりも結晶外周部で小さくなるようにすると、欠陥の分布が径方向でほぼ等しくなる。
【００４５】
図４は、引き上げ直後の単結晶内の成長方向の温度勾配が、結晶中心部よりも結晶外周部で小さくなるようなホットゾーン構造をもつ引き上げ装置により引き上げた単結晶の縦断面図で、欠陥分布とＶ／Ｇの関係を模式的に例示する図である。
【００４６】
図４に示すように、単結晶の引き上げ速度を調整して、Ｖ／ＧをＤの位置に相当する値からＥの位置に相当する値の間に入るように制御することによりＣＯＰおよび転位クラスターを含まない無欠陥領域からなるシリコン単結晶インゴットを得ることができる。同じ特性の領域が径方向に広げられているので、Ｖ／Ｇを適正に（つまり、前記ＤとＥの間に入るように）制御できる引き上げ速度Ｖの許容範囲が大きくなり、結晶欠陥の極めて少ないウェーハを安定して製造することができる。
【００４７】
さらに、Ｖ／ＧをＦ１の位置に相当する値からＥの位置に相当する値の間に入るように（例えば、Ｆ２の位置に相当する値に）制御すれば、ＣＯＰ、転位クラスターおよびＯＳＦ領域が含まれない、ＰV領域とＰI領域のみからなるシリコン単結晶インゴットを得ることができる。この場合、ウェーハの中心部近傍にＰV領域があり、その外側全体にＰI領域が存在することになる。
【００４８】
（ｂ）シリコンウェーハの切り出し工程
前記シリコン単結晶インゴットからシリコンウェーハを切り出す工程である。この工程では、通常、インゴットが一定の抵抗範囲の幾つかのブロックに切断された後、スライシング、ラッピング、化学エッチング、鏡面研磨その他の処理を経てウェーハとなるが、いずれの処理も従来行われている方法に準じて行えばよい。
【００４９】
（ｃ）ＲＴＰ処理を行う熱処理工程
前記シリコンウェーハに対して、酸化性雰囲気中、１２５０℃以上で、１０秒以上のＲＴＰ処理を行う工程である。
【００５０】
酸化性雰囲気中でこのＲＴＰ処理を行うのは、ＯＳＦ領域に存在する板状酸素析出物（ＯＳＦ核）やＰV領域に存在する酸素析出核のような欠陥を消滅もしくは低減させるためである。ＲＴＰ処理の作用効果を以下に説明する。
【００５１】
通常、ＣＺ法により育成したシリコン単結晶には、１０18ａｔｏｍｓ／ｃｍ3程度の酸素が不純物として含まれている。この酸素は、シリコンの融点付近では結晶格子間に固溶しているが、シリコン単結晶から切り出されたウェーハでは、酸素の一部が酸化シリコン（ＳｉＯ2）として析出し、ＯＳＦ核やＰV領域の酸素析出核のような結晶欠陥を形成する。
【００５２】
このウェーハに酸化性雰囲気中でＲＴＰ処理を施すと、ウェーハ内部の結晶欠陥中の酸化シリコンは、それを構成する酸素原子が結晶格子内に移動することによって消滅する。酸化シリコンが消滅した後には空孔が残る。ＲＴＰ処理を酸化性雰囲気中で行っているため、ウェーハの表面側から格子間シリコンが注入され、前記の空孔が埋められる。この一連の過程は、溶解（固溶）現象として認識される。その結果、ＯＳＦ核やＰV領域の酸素析出核のような酸化シリコンを含むｇｒｏｗｎ−ｉｎ欠陥が消滅もしくは低減する。極微小のＣＯＰ等、ＣＯＰが含まれている場合は、それらも消滅もしくは低減する。
【００５３】
図５は、酸化性雰囲気中でＲＴＰ処理を行ったのち室温まで冷却したウェーハについて、表面から深さ方向における酸素の濃度分布を模式的に示す図である。図５において、縦軸は酸素濃度を表し、横軸はウェーハ表面からの深さを表す。横軸に平行な破線は１２５０℃におけるシリコン中での酸素の固溶度であり、酸素濃度に換算すると、１４×１０17ａｔｏｍｓ／ｃｍ3となる。同図中に実線で示した酸素の濃度分布は、シリコン中（ウェーハバルク部）での酸素濃度［Ｏｉ］が９．１×１０17ａｔｏｍｓ／ｃｍ3であるウェーハについての例である。
【００５４】
この例において、ＢＣの領域で示す範囲では、酸化性雰囲気中でＲＴＰ処理をすることによりＯＳＦ核やＰV領域の酸素析出核のような結晶欠陥中のＳｉＯ2は完全に溶解し、残った空孔が格子間シリコンによって埋められ、結晶欠陥が消滅、除去される。ウェーハの酸素濃度が高い場合は、ＲＴＰの処理温度を高くし、その温度での酸素固溶度をウェーハの酸素濃度よりも高くすることにより、結晶欠陥中のＳｉＯ2の大半は溶解し、格子間シリコンによって結晶欠陥内部の空孔が埋められるので、結晶欠陥は著しく低減する。
【００５５】
一方、ウェーハの表面からは、酸素が注入されるので、ＡＢの領域で示す範囲では、高温で処理しても酸素が過剰で、１２５０℃におけるシリコン中での酸素の固溶度に近くなるため、結晶欠陥中のＳｉＯ2の溶解が阻害され、この結果、ウェーハの表層部近傍では、酸化シリコンを含むｇｒｏｗｎ−ｉｎ欠陥が残存する。なお、図５では、酸素濃度がウェーハバルク部における酸素濃度よりも増大している部分（ＡＢの領域）を酸化シリコンを含むｇｒｏｗｎ−ｉｎ欠陥の残存範囲としている。
【００５６】
酸化性雰囲気としては、結晶欠陥中のＳｉＯ2の除去効果を高めるために、酸素１００％とするのが望ましい。しかし、これに限定されることはなく、例えば、酸素が１％以上含まれた酸素と不活性ガスとの混合ガス雰囲気であってもよい。
【００５７】
ＲＴＰ処理温度を１２５０℃以上とするのは、処理温度が１２５０℃未満では前記結晶欠陥の消滅除去ないしは低減効果が十分ではないからである。処理温度の上限は、シリコンの融点（１４１０℃）を超えるとウェーハが溶解するので、１４００℃とするのが望ましい。
【００５８】
前記のＲＴＰ処理時間は所定の処理温度（１２５０℃以上）での保持時間である。この処理時間を１０秒以上とするのは、１０秒に満たないと結晶欠陥の除去効果が十分ではないからである。処理時間の上限は、処理温度にもよるが、スリップ発生を低減する観点からは６０秒とするのが望ましい。
【００５９】
また、前記ＲＴＰ処理時の昇降温レートは、１０℃／ｓｅｃ〜３００℃／ｓｅｃの範囲内に設定される。１０℃／ｓｅｃ未満では生産性が著しく低下してしまい、３００℃／ｓｅｃが現状のＲＴＰ装置の加熱限界である。ウェーハへのスリップ転位発生を抑制する観点からは、１５０℃／ｓｅｃ以内に抑えることがより望ましい。このため、ＲＴＰ処理には、急速に昇温・降温を行えるランプアニール炉の使用が、昇温・降温を迅速に行い、またウェーハに過大な熱量を与えることなく処理を行えるので望ましい。
【００６０】
（ｄ）ウェーハ表層部近傍の酸化シリコンを含むｇｒｏｗｎ−ｉｎ欠陥領域を除去する工程
ＲＴＰ処理後のウェーハ表層部近傍の酸化シリコンを含むｇｒｏｗｎ−ｉｎ欠陥領域を除去する。ＲＴＰ処理は酸化性雰囲気中で行うので、ウェーハの表面から酸素が注入され、酸素が過剰で、１２５０℃におけるシリコン中での酸素の固溶度に近くなり、結晶欠陥中のＳｉＯ2の溶解が阻害される結果、ウェーハの表層部近傍に酸化シリコンが残存するからである。図５では、酸素濃度がウェーハバルク部における酸素濃度よりも増大しているＡＢの領域を酸化シリコンを含むｇｒｏｗｎ−ｉｎ欠陥が残存している範囲としており、除去範囲を、同図中に示すように、ＡＢの領域としている。
【００６１】
ウェーハ表層部近傍の酸化シリコンを含むｇｒｏｗｎ−ｉｎ欠陥領域の除去厚さは、一般的には３μｍ以上とすればよい。しかし、ＲＴＰ処理温度が高い場合や処理時間が長い場合、また雰囲気の酸素濃度が高い場合は、酸素の拡散深さが深く、残存する酸化シリコンを含むｇｒｏｗｎ−ｉｎ欠陥の存在領域が深くなるので、除去厚さを５μｍ以上とするのが望ましい。
【００６２】
表層部近傍の酸化シリコンを含むｇｒｏｗｎ−ｉｎ欠陥領域の除去は、機械加工または化学反応によって行う。ウェーハの平坦度に影響を与えることなくかつ加工ダメージを最小限にできる状態で酸化シリコンを含むｇｒｏｗｎ−ｉｎ欠陥領域を除去できる方法であれば、いずれの方法も適用可能である。機械加工としては、研削加工、研磨加工などを採用することができるが、加工ダメージを最小限にする観点からは研磨加工を採用することが望ましい。また、化学反応としては、酸エッチング、アルカリエッチングなどを採用することができるが、ウェーハの平坦度を維持しかつ表面粗さを低下させないエッチング方法、例えば、アルカリエッチングのエッチング代を酸エッチングのエッチング代よりも大きく取り、アルカリエッチング後に酸エッチングを行う方法を採用することが望ましい。
【００６３】
本発明のシリコンウェーハの製造方法において、シリコンウェーハの厚み方向全域で、酸化シリコンを含むｇｒｏｗｎ−ｉｎ欠陥密度を１×１０6個／ｃｍ3以下に低減することが望ましい。これにより、当該ｇｒｏｗｎ−ｉｎ欠陥のデバイス特性に及ぼす悪影響を低減させることができ、デバイスの歩留りが大幅に向上する。
【００６４】
前記ｇｒｏｗｎ−ｉｎ欠陥密度を低減させる厚み範囲は、シリコンウェーハの厚み方向全域ではなく、ウェーハの表面から深さ方向に１０μｍまでの範囲内としてもよい。この範囲内において前記酸化シリコンを含むｇｒｏｗｎ−ｉｎ欠陥密度を１×１０6個／ｃｍ3以下に低減することにより、通常、デバイス活性領域として使われる深さ範囲については前記ｇｒｏｗｎ−ｉｎ欠陥のデバイス特性に対する悪影響を低減させ、素材としての信頼性を確保できる。
【００６５】
本発明のシリコンウェーハの製造方法において、酸化性雰囲気中で行うＲＴＰ処理前のシリコンウェーハの格子間酸素濃度を８×１０17〜２０×１０17ａｔｏｍｓ／ｃｍ3とすることが望ましい。
【００６６】
格子間酸素濃度を８×１０17ａｔｏｍｓ／ｃｍ3以上とするのは、当該酸素濃度がこれよりも低い場合は、ウェーハそのものの機械的強度が低下してしまいＲＴＰ処理時にウェーハにスリップ転位などが発生する恐れがあるからである。さらに、Ｖ／Ｇを制御してＣＯＰおよび転位クラスターを含まない無欠陥領域からなるシリコン単結晶インゴットを引き上げる場合のＶ／Ｇの制御幅が狭くなる。
【００６７】
格子間酸素濃度を２０×１０17ａｔｏｍｓ／ｃｍ3以下とするのは、当該酸素濃度がこれよりも高い場合は、シリコンの融点以上の高温で熱処理しないと酸化シリコンを含むｇｒｏｗｎ−ｉｎ欠陥が消滅せず、実施が不可能だからである。
【００６８】
本発明のシリコンウェーハの製造方法において、酸化性雰囲気中で行うＲＴＰ処理前のシリコンウェーハの格子間酸素濃度の上限を下げて、８×１０17〜１４×１０17ａｔｏｍｓ／ｃｍ3とすることが、酸化シリコンを含むｇｒｏｗｎ−ｉｎ欠陥を確実に消滅させる観点からより望ましい。酸素濃度が１４×１０17ａｔｏｍｓ／ｃｍ3よりも高い場合は、ＯＳＦがリング状に顕在化するおそれがあるからである。
【００６９】
以上述べた本発明のシリコンウェーハの製造方法で製造されたシリコンウェーハに対して、ウェーハのバルク部に酸素析出物（ＢＭＤ）を析出させる熱処理を施すこととすれば、ウェーハ表層部に無欠陥領域を有し、ウェーハバルク部にＢＭＤが形成されたシリコンウェーハが得られる。
【００７０】
本発明のシリコンウェーハの製造方法によれば、ＣＯＰや転位クラスターが含まれず、さらに、ａｓ−ｇｒｏｗｎ状態では顕在化していないＯＳＦ核やＰV領域に存在する酸素析出核のような酸化シリコンを含むｇｒｏｗｎ−ｉｎ欠陥が消滅もしくは低減されたシリコンウェーハを製造することができる。
【００７１】
本発明のシリコンウェーハは、ＣＺ法により育成されたシリコン単結晶インゴットから切り出されたシリコンウェーハであって、ＣＯＰや転位クラスターが含まれず、さらに、酸化シリコンを含むｇｒｏｗｎ−ｉｎ欠陥が低減されていることを特徴としている。このウェーハは、前述の本発明のシリコンウェーハの製造方法によって製造することができる。
【００７２】
前記シリコン単結晶インゴットから切り出されたシリコンウェーハがＣＯＰおよび転位クラスターを含まない無欠陥領域からなるシリコンウェーハであれば、本発明のシリコンウェーハは酸化シリコンを含むｇｒｏｗｎ−ｉｎ欠陥を含めて結晶欠陥が極めて少なく、望ましい。
【００７３】
本発明のシリコンウェーハは、シリコンウェーハの厚み方向全域で、酸化シリコンを含むｇｒｏｗｎ−ｉｎ欠陥密度が１×１０6個／ｃｍ3以下であることが望ましい。このウェーハは、厚み方向全域でｇｒｏｗｎ−ｉｎ欠陥が大きく低減されているので、デバイス特性に及ぼす悪影響は少なく、デバイス活性領域が通常よりも深い場合においても十分対応できる。ウェーハの厚み方向全域ではなく、ウェーハの表面から深さ方向に１０μｍまでの範囲内において前記酸化シリコンを含むｇｒｏｗｎ−ｉｎ欠陥密度が１×１０6個／ｃｍ3以下であれば、通常、デバイス活性領域として使われる深さ範囲では前記ｇｒｏｗｎ−ｉｎ欠陥が大きく低減されているので、デバイス特性への悪影響は少ない。
【００７４】
また、本発明のシリコンウェーハは、シリコンウェーハの格子間酸素濃度が８×１０17〜２０×１０17ａｔｏｍｓ／ｃｍ3であることが望ましい。このウェーハは、酸化シリコンを含むｇｒｏｗｎ−ｉｎ欠陥が低減されており、かつ機械的強度に優れる。また、このシリコンウェーハは十分な酸素濃度を有しているため、デバイス工程においてＤＺ−ＩＧ処理が施された場合には、ウェーハ表層部に無欠陥領域が形成され、バルク部にはゲッタリングサイトとして機能するＢＭＤが形成されることになり、デバイスの基材として好適に使用することができる。さらに、本発明のシリコンウェーハは、酸素濃度が８×１０17〜１４×１０17ａｔｏｍｓ／ｃｍ3であることが、より望ましい。このウェーハは、前述のように、ＯＳＦがリング状に顕在化するおそれがなく、素材としての信頼性において一層優れている。
【実施例】
【００７５】
無欠陥領域からなるウェーハを使用して酸化性雰囲気中でのＲＴＰ処理を行い、処理後のウェーハについて酸化シリコンを含むｇｒｏｗｎ−ｉｎ欠陥密度を調査した。なお、比較のため、ＲＴＰ処理をＡｒガス雰囲気中で行った場合およびＲＴＰ処理を行わなかった場合についても、同様の調査を実施した。
【００７６】
調査に用いたウェーハは、ＣＺ法により育成したＣＯＰおよび転位クラスターを含まない無欠陥領域からなるシリコン単結晶インゴットから切り出したウェーハであり、格子間酸素濃度が１２．０×１０17ａｔｏｍｓ／ｃｍ3（ウェーハ水準１）または９．１×１０17ａｔｏｍｓ／ｃｍ3（ウェーハ水準２）の２種類のウェーハを使用した。
【００７７】
ＲＴＰ処理にはランプアニール炉を使用し、炉内を酸素１００％雰囲気、またはＡｒ１００％雰囲気（比較例）とした。処理温度および時間は、いずれも１２５０℃で１０秒間とした。
【００７８】
ＲＴＰ処理後のウェーハ表層部近傍には、酸化シリコンを含むｇｒｏｗｎ−ｉｎ欠陥が残存するため、この酸化シリコンを含むｇｒｏｗｎ−ｉｎ欠陥領域を除去する必要がある。そこで、実施例、比較例共に、ウェーハの表面から両面を１０μｍ（片面を５μｍずつ）鏡面研磨することによって、酸化シリコンを含むｇｒｏｗｎ−ｉｎ欠陥領域を除去した。
【００７９】
酸化シリコンを含むｇｒｏｗｎ−ｉｎ欠陥密度の調査は、次のようにして行った。すなわち、ＲＴＰ処理後にウェーハ表層部近傍の酸化シリコンを含むｇｒｏｗｎ−ｉｎ欠陥領域を鏡面研磨で除去したウェーハを、反応性イオンエッチング装置内に装入し、ＨＢｒ／Ｃｌ2／Ｈｅ＋Ｏ2混合ガス雰囲気中で、Ｓｉ／ＳｉＯ2の選択比が１００以上になるように設定して約５μｍのエッチングを行った。反応性イオンエッチング後のサンプルをふっ酸水溶液で洗浄して反応性イオンエッチング時に付着した反応生成物を除去し、エッチングされた面を光学顕微鏡で観察して、酸化シリコンを含むｇｒｏｗｎ−ｉｎ欠陥密度を算出した。
【００８０】
調査結果を表１に示す。
【００８１】
【表１】
2010267846.tif 000002
【００８２】
表１から明らかなように、ＲＴＰ処理をＡｒガス雰囲気中で行った場合（比較例１）およびＲＴＰ処理を行わなかった場合（比較例２）、酸化シリコンを含むｇｒｏｗｎ−ｉｎ欠陥密度は、１×１０7〜８×１０7個／ｃｍ3の範囲であったが、酸化性雰囲気中でのＲＴＰ処理を行うことにより、９×１０5個／ｃｍ3以下まで大きく低下した。なお、酸素濃度が異なるウェーハ水準１とウェーハ水準２とを比較すると、酸素濃度が低いウェーハ水準２の方が酸化シリコンを含むｇｒｏｗｎ−ｉｎ欠陥密度が低かった。
【００８３】
上記調査により、酸化シリコンを含むｇｒｏｗｎ−ｉｎ欠陥が含まれるウェーハに対して酸化性雰囲気中でのＲＴＰ処理を施すことにより、当該ｇｒｏｗｎ−ｉｎ欠陥を大きく低減させ得ることが確認できた。
【産業上の利用可能性】
【００８４】
本発明のシリコンウェーハの製造方法によれば、ＣＯＰや転位クラスターが含まれず、特に、ａｓ−ｇｒｏｗｎ状態では顕在化していないＯＳＦ領域に存在する板状酸素析出物（ＯＳＦ核）やＰV領域に存在する酸素析出核のような酸化シリコンを含むｇｒｏｗｎ−ｉｎ欠陥を著しく低減させたシリコンウェーハを製造することができる。
【００８５】
この方法により製造された本発明のシリコンウェーハは、酸化シリコンを含むｇｒｏｗｎ−ｉｎ欠陥が極めて少ないので、半導体デバイスの基板として使用した場合に、デバイスの特性不良などの悪影響を与えるおそれがなく、デバイスの基板等に好適である。
【００８６】
したがって、本発明は、シリコンウェーハならびに半導体デバイスの製造において広く利用することができる。
【符号の説明】
【００８７】
１：チャンバー、  ２：支持軸、  ３：グラファイトサセプタ、  
４：石英るつぼ、  ５：ヒーター、  ６：断熱材、  ７：シードチャック、  
８：引き上げワイヤー、  ９：シリコン単結晶インゴット、  
１０：シリコン融液、  １１：熱遮蔽部材、  １２：ガス導入口、  
１３：ガス排出口
【図１】
2010267846.tif 000003
【図２】
2010267846.tif 000004
【図３】
2010267846.tif 000005
【図４】
2010267846.tif 000006
【図５】
2010267846.tif 000007